(57)【要約】【課題】液式鉛蓄電池の底部短絡を抑制する。【解決手段】主要部と、主要部の両端に位置する一対の側部と、を有し、一対の側部が、それぞれ、主要部に隣接する内側領域と、内側領域に隣接する外側領域と、を有し、主要部は、第１ベース部と、第１ベース部の表面から突出する複数の主リブと、を有し、内側領域は、第２ベース部と、第２ベース部の表面から突出する複数の第１ミニリブと、を有し、外側領域は、少なくとも第３ベース部を有し、第３ベース部の厚みは、第１ベース部および第２ベース部の厚みよりも大きく、主リブの第１ベース部の表面からの高さは、第１ミニリブの第２ベース部の表面からの高さよりも大きい、液式鉛蓄電池用セパレータ。【選択図】図１
2020161409.tif 000002
【特許請求の範囲】
【請求項１】
主要部と、前記主要部の両端に位置する一対の側部と、を有し、
前記一対の側部が、それぞれ、前記主要部に隣接する内側領域と、前記内側領域に隣接する外側領域と、を有し、
前記主要部は、第１ベース部と、前記第１ベース部の一方側の表面から突出する複数の主リブと、を有し、
前記内側領域は、第２ベース部と、前記第２ベース部の前記一方側の表面から突出する複数の第１ミニリブと、を有し、
前記外側領域は、少なくとも第３ベース部を有し、
前記第３ベース部の厚みは、前記第１ベース部および前記第２ベース部の厚みよりも大きく、
前記主リブの前記第１ベース部の前記表面からの高さは、前記第１ミニリブの前記第２ベース部の前記表面からの高さよりも大きい、液式鉛蓄電池用セパレータ。
【請求項２】
前記第３ベース部の厚みが、０．２５ｍｍ〜０．３５ｍｍである、請求項１に記載の液式鉛蓄電池用セパレータ。
【請求項３】
前記第３ベース部の厚みが、０．２５５ｍｍ〜０．３３０ｍｍである、請求項２に記載の液式鉛蓄電池用セパレータ。
【請求項４】
前記第１ベース部の厚みが、０．１５ｍｍ〜０．２０ｍｍである、請求項１〜３のいずれか１項に記載の液式鉛蓄電池用セパレータ。
【請求項５】
前記外側領域は、前記第３ベース部の前記一方側の表面から突出する複数の第２ミニリブを有し、前記第１ミニリブの先端と前記第２ミニリブの先端とが、実質的に面一である、請求項１〜４のいずれか１項に記載の液式鉛蓄電池用セパレータ。
【請求項６】
液式鉛蓄電池であって、
正極板、負極板およびセパレータを有し、
前記セパレータが、請求項１に記載のセパレータであり、
前記正極板および前記負極板の幅が、いずれも前記主要部と前記一対の内側領域との合計幅よりも大きい、液式鉛蓄電池。
【請求項７】
前記正極板および前記負極板の幅は、いずれも前記合計幅の１０１％以上、１３２％以下である、請求項６に記載の液式鉛蓄電池。
【請求項８】
前記内側領域の幅は、１．５ｍｍ以上、１２ｍｍ以下である、請求項６または７に記載の液式鉛蓄電池。 
【発明の詳細な説明】
【技術分野】
【０００１】
本発明は、液式鉛蓄電池用セパレータおよび液式鉛蓄電池に関する。
【背景技術】
【０００２】
鉛蓄電池は、車載用、産業用の他、様々な用途で使用されている。鉛蓄電池は、正極板および負極板と、これらの間に介在するセパレータと、電解液と、を備えている。鉛蓄電池のセパレータには、様々な性能が要求される。
【０００３】
鉛蓄電池の高出力化に伴い、電極群を構成する電極の厚さは薄く、かつ電極枚数は多くなってきている。そのため、例えば、電極板が変形すると、電極板の端部がセパレータと強く接触し、そのような接触点を起点にデンドライトが成長して浸透短絡を生じ得る。
【０００４】
一方、特許文献１は、正極板と、負極板と、前記正極板と前記負極板との間に配置されたセパレータと、を備えた鉛蓄電池であって、前記セパレータは、ベース部と、前記ベース部の前記負極板と相対する負極面に設けられた負極リブと、前記ベース部の両側に配置された側端部と、を有し、前記側端部は、少なくとも一部に前記ベース部より厚い厚肉部を有し、前記負極板の両端は、前記負極板の厚さ方向から見て、前記厚肉部の幅内に位置している、鉛蓄電池を提案している。
【０００５】
また、特許文献２は、第１のリブと、当該第１のリブを支持するベース部と、を有するセパレータを提案している。セパレータは、第２のリブを更に有する長尺のセパレータであってもよく、ベース部が、第２のリブを支持しており、第１のリブ及び第２のリブが、セパレータの長手方向に延びており、セパレータの短手方向における両端部のそれぞれが第２のリブを１０〜４０本含み、両端部の間の領域が第１のリブを含む態様であってもよいとされている。
【先行技術文献】
【特許文献】
【０００６】
【特許文献１】特開２０１７−３３６６０号公報
【特許文献２】特開２０１９−３３０９１号公報
【発明の概要】
【発明が解決しようとする課題】
【０００７】
特許文献１の構成によれば、浸透短絡を抑制することは可能であるが、電極板の底部付近では電極板の端部がセパレータを貫通して短絡を生じることがある。以下、このような短絡モードを底部短絡と称する。充放電の繰り返しに伴い、電極板から電極材料の一部が脱落することがある。電極板の底部付近のベース部と厚肉部との境界付近には、脱落した電極材料が滞留しやすく、セパレータの酸化劣化が生じやすい環境である。また、ベース部と厚肉部との境界付近の段差部には、電極板の端部から加えられる応力が集中しやすい。そのため特に段差部を起点とした底部短絡が生じやすいものと考えられる。特にエンジンの始動回数が多く、大電流放電が繰り返されるアイドリングストップシステム車（以下、ＩＳＳ車とも称する。）では、底部短絡の可能性が高くなる。
【０００８】
特許文献２の構成によれば、鉛蓄電池が横方向に振動した際に、電極板の角がセパレータを突き破って短絡することが抑制され得る。しかし、鉛蓄電池が横方向に振動した際の電極板の移動を抑制することが困難であり、電極板がセパレータに与える負荷が大きく、やはりセパレータの突き破りによる底部短絡を生じることがある。
【課題を解決するための手段】
【０００９】
本発明の一側面は、主要部と、前記主要部の両端に位置する一対の側部と、を有し、前記一対の側部が、それぞれ、前記主要部に隣接する内側領域と、前記内側領域に隣接する外側領域と、を有し、前記主要部は、第１ベース部と、前記第１ベース部の一方側の表面から突出する複数の主リブと、を有し、前記内側領域は、第２ベース部と、前記第２ベース部の前記一方側の表面から突出する複数の第１ミニリブと、を有し、前記外側領域は、少なくとも第３ベース部を有し、前記第３ベース部の厚みは、前記第１ベース部および前記第２ベース部の厚みよりも大きく、前記主リブの前記第１ベース部の前記表面からの高さは、前記第１ミニリブの前記第２ベース部の前記表面からの高さよりも大きい、液式鉛蓄電池用セパレータに関する。
【発明の効果】
【００１０】
液式鉛蓄電池において、電極板の底部付近で電極板の端部がセパレータを貫通することで生じ得る短絡（すなわち、底部短絡）を抑制することができる。
【図面の簡単な説明】
【００１１】
【図１】本発明の一実施形態に係るセパレータの外観の平面模式図（ａ）およびそのＩ−Ｉ線における断面模式図（ｂ）である。
【図２】本発明の一実施形態に係るセパレータと一対の電極板との位置関係を示す平面模式図（ａ）およびそのII−II線における断面模式図（ｂ）である。
【図３】本発明の一実施形態に係る液式鉛蓄電池の外観と内部構造を示す一部切り欠き斜視図である。
【発明を実施するための形態】
【００１２】
本発明の上記側面に係る液式鉛蓄電池用セパレータは、主要部と、主要部の両端に位置する一対の側部とを有する。一対の側部は、それぞれ、主要部に隣接する内側領域と、内側領域に隣接する外側領域とを有する。主要部は、第１ベース部と、第１ベース部の一方側の表面から突出する複数の主リブとを有する。内側領域は、第２ベース部と、第２ベース部の一方側の表面から突出する複数の第１ミニリブとを有する。外側領域は、少なくとも第３ベース部を有する。なお、各ベース部の一方側の表面とは、正極板および負極板のいずれか一方と対向する側の表面をいう。このとき、正極板および負極板の他方と対向する各ベース部の表面は、他方側の表面という。
【００１３】
ベース部とは、セパレータの構成部位のうち、主リブ、ミニリブ等の突起を除く部分であり、セパレータの外形を画定するシート状の部分をいう。
【００１４】
セパレータは、平坦面に広げて載置した場合、通常、概ね矩形であり、４つの主要な辺を有する。通常の使用状態における液式鉛蓄電池において、電池内に収容されたセパレータの底部側の辺から電解液の液面側の辺に向かう方向（もしくはその逆方向）となす角度が９０°±１０°の方向を第１方向とする。なお、液式鉛蓄電池の底部側の辺から電解液の液面側に向かう方向（もしくはその逆方向）は第２方向とする。第２方向は、鉛蓄電池を通常の使用状態で置いたときの鉛直方向に平行な方向である。第１方向は、通常の使用状態における液式鉛蓄電池の互いに対向する一方の側面側の辺から他方の側面側の辺に向かう方向に対応する。この場合、一対の側部が位置する主要部の両端とは、主要部の第１方向における両端を意味する。
【００１５】
ここで、第３ベース部の厚みＴ３は、第１ベース部の厚みＴ１および第２ベース部の厚みＴ２よりも大きくなっている。すなわち、セパレータの各側部は、厚みの異なる第２ベース部と第３ベース部とを有する。少なくとも第２ベース部には、ミニリブ（第１ミニリブ）が形成されている。ただし、主リブの第１ベース部の表面からの高さは、第１ミニリブの第２ベース部の表面からの高さよりも大きい。
【００１６】
通常、主リブの先端は第１ミニリブの先端よりも電極板に向かって出っ張っており、かつ主リブ間のピッチは第１ミニリブ間のピッチよりも大きい。このような第１ミニリブを設けることで、電極板の端部もしくは角部とセパレータの側部との滑り性を向上させる役割を果たす。また、第１ミニリブは、電極板の端部もしくは角部が第２ベース部を直接的に圧迫することを抑制するとともに、第２ベース部と第３ベース部との境界付近に電極板の端部から加えられる応力を分散させるため、底部短絡および浸透短絡が生じにくくなる。更に、第３ベース部の厚みを大きくすることで、鉛蓄電池が横方向に振動する場合でも、電極板のセパレータに対する移動が制限されるため、セパレータに与えられる負荷もしくは衝撃が小さくなり、底部短絡が抑制されやすくなる。さらに、第１ミニリブは、第２ベース部と第３ベース部との境界付近に脱落した電極材料が滞留することを抑制し、第２ベース部の酸化劣化を抑制する作用も有する。これにより、ＩＳＳ車に用いる鉛蓄電池においても、浸透短絡が生じにくくなるとともに、電極板の底部付近で電極板の端部がセパレータを貫通して短絡を生じること（すなわち、底部短絡）が顕著に抑制される。
【００１７】
第３ベース部の厚みＴ３は、例えば０．２５ｍｍ〜０．３５ｍｍであればよく、０．２５５ｍｍ〜０．３３０ｍｍであってもよい。Ｔ３を０．２５ｍｍ以上もしくは０．２５５ｍｍ以上にすることで、セパレータの底部短絡を抑制する効果が大きくなる。また、Ｔ３を０．３５ｍｍ以下もしくは０．３３０ｍｍ以下にすることで、部分的にセパレータの厚みが大きくなることによる鉛蓄電池の内部抵抗の増加も極力制限することができる。更に、セパレータの製造不良も生じにくくなり、セパレータの高品質を維持しやすくなる。
【００１８】
一方、第１ベース部の厚みＴ１は、例えば０．１０ｍｍ〜０．２４ｍｍであればよく、０．１５ｍｍ〜０．２０ｍｍであってもよい。Ｔ１を０．２４ｍｍ以下もしくは０．２０ｍｍ以下とすることで、鉛蓄電池の内部抵抗が小さくなりやすく、かつＴ１を０．１０ｍｍ以上もしくは０．１５ｍｍ以上とすることで、寿命特性に優れた鉛蓄電池を得やすくなる。
【００１９】
第２ベース部の厚みＴ２も、例えば０．１０ｍｍ〜０．２４ｍｍであればよく、０．１５ｍｍ〜０．２０ｍｍであってもよい。これより、内部抵抗がより小さく、かつ寿命特性により優れた鉛蓄電池を得やすくなる。なお、第２ベース部は、主要部ではなく、側部の一部であるが、例えばＩＳＳ車用の高出力の鉛蓄電池では、内部抵抗への影響が大きく、ＩＳＳを想定した寿命試験における寿命性能に相当の影響を与える。セパレータの主要部の第１ベース部を厚くした場合、内部抵抗への影響が大きいことは知られている。しかし、側部の一部である第２ベース部を厚くした場合にも、主要部ではないにもかかわらず、予想外に内部抵抗への影響が大きくなることが判明した。
【００２０】
第１ベース部の厚みＴ１と第２ベース部の厚みＴ２とは、同じでもよく、異なってもよいが、セパレータの抵抗を低減する観点からは、０．９５≦Ｔ２／Ｔ１≦１．０５を満たすことが望ましく、０．９７≦Ｔ２／Ｔ１≦１．０３を満たすことがより望ましい。
【００２１】
第１ベース部の厚みＴ１と第３ベース部の厚みＴ３とは、セパレータの抵抗を低減するとともに底部短絡を高度に抑制する観点からは、１．１５≦Ｔ３／Ｔ１≦３．８を満たすことが望ましく、１．１５≦Ｔ３／Ｔ１≦２．５を満たすことがより望ましい。
【００２２】
同様に、第２ベース部の厚みＴ２と第３ベース部の厚みＴ３とは、セパレータの抵抗を低減するとともに底部短絡を高度に抑制する観点からは、１．１５≦Ｔ３／Ｔ２≦３．８を満たすことが望ましく、１．１５≦Ｔ３／Ｔ２≦２．５を満たすことがより望ましい。
【００２３】
なお、Ｔ１、Ｔ２およびＴ３は、各ベース部の任意の５箇所における厚みを測定し、平均値として求めればよい。各厚みは、ノギスにより求められる。各厚みは、セパレータが一重の部分について測定される。袋状のセパレータにおいては、第１方向の端部に溶着による接合部が形成されている場合には、Ｔ３は接合部以外の部分について測定するものとする。
【００２４】
主リブの第１ベース部の一方側の表面からの高さＨは、第１ミニリブの第２ベース部の同じ側の表面からの高さよりも大きくなっている。すなわち、主リブとは、第１ミニリブよりもベース部からの高さが大きいリブをいう。主リブは、主に電極板とセパレータとの接触を抑制する役割を有する。例えば、正極板とセパレータとの接触を抑制することで、セパレータの酸化劣化が進行しにくくなる。
【００２５】
主リブの第１ベース部からの高さＨは、例えば０．３ｍｍ〜１．２ｍｍであればよく、０．４ｍｍ〜０．７ｍｍであってもよい。また、主リブの幅ａは、例えば０．６ｍｍ〜１．２ｍｍであればよく、０．８ｍｍ〜１．０ｍｍであってもよい。また、主リブのピッチＰ（すなわち、隣接する主リブのそれぞれの幅方向における中心間の距離）は、例えば５ｍｍ〜１２ｍｍであればよく、９ｍｍ〜１１ｍｍであってもよい。このような範囲であれば、電極板とセパレータのベース部との接触を抑制する効果が大きく、セパレータの酸化劣化の進行を抑制できるとともに、鉛蓄電池の内部抵抗の増大を極力制限することができる。
【００２６】
主リブの高さは、任意に選択される主リブの任意の１０箇所において計測した第１ベース部からの高さを平均化することにより求められる。同様に、主リブの幅は、任意に選択される主リブの任意の１０箇所において計測した幅を平均化することにより求められる。同様に、主リブのピッチＰは、任意に選択される互いに隣接する一対の主リブの任意の１０箇所の中心間距離を平均化することにより求められる。
【００２７】
一方、第１ミニリブは、鉛蓄電池の製造時においては、電極板の端部とセパレータとの滑り性を向上させ、電極板によるセパレータの突き破りを防止する役割を有する。仮に、各側部の内側領域が第１ミニリブを有さない場合には、鉛蓄電池の製造時にセパレータの突き破りが生じ得る。
【００２８】
ただし、電極板の端部とセパレータとの滑り性が向上すると、完成された鉛蓄電池が横方向に振動する場合に、電極板のセパレータに対する移動幅が大きくなり、かえってセパレータが損傷を受けやすくなる。中でも、電極板の底部では、電極板とセパレータとの摩擦力が大きくなりやすいため、底部短絡を十分に抑制することは困難である。これに対し、第３ベース部の厚みを大きくすると、電極板のセパレータに対する移動が制限されるため、セパレータに与えられる負荷もしくは衝撃が小さくなり、底部短絡が抑制されやすくなるものと考えられる。
【００２９】
第１ミニリブは、第２ベース部の酸化劣化を抑制する作用も有する。例えば、正極電極材料が正極板から脱落すると、脱落した材料はセパレータの側部近傍に滞留しやすい。脱落した材料が第２ベース部に接触すると、セパレータの酸化劣化が促進されやすい。第１ミニリブは、このような脱落した材料と第２ベース部との接触の機会を低減する役割もある。
【００３０】
なお、セパレータの抵抗をできるだけ小さくする観点から、主リブのピッチは、通常、第１ミニリブよりも大きく設定することが望まれる。よって、仮に、第２ベース部に主リブを形成する場合、電極板の端部もしくは角部が第２ベース部を直接的に圧迫することを抑制する効果や、第２ベース部と第３ベース部との境界付近に加えられる応力を分散させる効果、さらには同境界付近に脱落した電極材料が滞留することを抑制する効果を得ることは困難である。なお、このようなセパレータは、主要部と、外側領域のみを有する側部とで構成され、内側領域を有さないセパレータと見なすことができる。この場合、鉛蓄電池の製造時において、高さの大きい主リブと電極板の端部との引っ掛かりが生じやすく、電極板の端部とセパレータとの滑り性が大きく損なわれる。電極板をセパレータに対して強引に移動させると、電極板によるセパレータの突き破りが生じ得る。
【００３１】
各側部の外側領域には、ミニリブは無くてもよいが、外側領域にも第２ミニリブを設けてもよい。すなわち、外側領域は、第３ベース部の一方側（すなわち主リブおよび第１ミニリブと同じ側）の表面から突出する複数の第２ミニリブを有してもよい。外側領域にも第２ミニリブを設けることで、鉛蓄電池の製造時において、電極板の端部とセパレータとの滑り性が更に向上し、電極板によるセパレータの突き破りを防止する効果が高められる。また、第２ミニリブにより、第３ベース部の酸化劣化を抑制する作用が得られる。第３ベース部は厚みが大きく、第１、第２ベース部に比べて高強度であるが、酸化劣化を抑制することで、より長期的に高強度を維持し得るようになる。第２ミニリブは、例えば、第１方向と交差するように設けられる。第２ミニリブは、例えば、第２方向もしくは、第２方向と１０°以下の鋭角を成す方向に延在させてもよい。
【００３２】
鉛蓄電池の製造時において、第１ミニリブおよび第２ミニリブは、協働的に電極板の端部とセパレータとの滑り性を向上させるものと考えられる。いずれかのミニリブと電極板の端部との引っ掛かりを生じにくくする観点からは、第１ミニリブの先端と第２ミニリブの先端とが、実質的に面一であることが望ましい。なお、詳細なメカニズムは不明であるが、第１ミニリブおよび第２ミニリブは、セパレータの製造工程において、セパレータの捲き取りや切断工程を容易にし、セパレータの生産性を向上させる役割も有すると考えられる。
【００３３】
第１ミニリブの第２ベース部からの高さｈ１および第２ミニリブの第３ベース部からの高さｈ２は、それぞれ独立に、例えば０．１３ｍｍ〜０．４０ｍｍであればよく、０．１６ｍｍ〜０．４０ｍでもよく、０．１８ｍｍ〜０．３７ｍｍであってもよい。また、第１ミニリブの幅ｂ１および第２ミニリブの幅ｂ２は、それぞれ独立に、例えば０．１０ｍｍ〜０．３４ｍｍであればよく、０．１０ｍｍ〜０．３０ｍｍであってもよい。また、第１ミニリブのピッチｐ１および第２ミニリブのピッチｐ２（すなわち、隣接するミニリブのそれぞれの幅方向における中心間距離）は、例えば０．６ｍｍ〜１．４ｍｍであればよく、０．８ｍｍ〜１．２ｍｍであってもよい。このような範囲は、鉛蓄電池の製造時において、電極板の端部とセパレータとの滑り性を顕著に向上させ得るだけでなく、一対の側部の全体的な強度の向上や、第２および第３ベース部の酸化劣化の更なる抑制に有効である。
【００３４】
各ミニリブの高さは、任意に選択される各ミニリブの任意の１０箇所において計測した第２ベース部または第３ベース部からの高さを平均化することにより求められる。同様に、各ミニリブの幅は、任意に選択される各ミニリブの任意の１０箇所において計測した幅を平均化することにより求められる。同様に、各ミニリブのピッチは、任意に選択される互いに隣接する一対の各ミニリブの任意の１０箇所の中心間距離を平均化することにより求められる。
【００３５】
第２ベース部における第１ミニリブの数は、一方の側部あたり、例えば２本〜１８本であればよく、３本〜１５本であってもよい。また、第３ベース部に第２ミニリブを設ける場合、第２ミニリブの数は、一方の側部あたり、例えば２本〜１８本であればよく、３本〜１５本であってもよい。
【００３６】
主リブと各ミニリブとは、それぞれ異なる目的と機能を有する。それぞれの目的と機能を存分に発揮させるには、主リブの高さＨとピッチＰ、並びに、ミニリブの高さｈ１、ｈ２とピッチｐ１、ｐ２とが、例えば、以下の関係式：１．８≦Ｈ／ｈ１≦４．０（もしくは２．５）、１．８≦Ｈ／ｈ２≦２．５、８．３≦Ｐ／ｐ１≦１１．３、８．３≦Ｐ／ｐ２≦１１．３、を満たすことが望ましい。
【００３７】
主リブおよび各ミニリブは、セパレータもしくは各ベース部の一方側の表面のみに設けてもよく、両方の表にそれぞれ設けてもよい。セパレータは袋状に形成してもよく、正極板または負極板のうちのいずれか一方を袋状のセパレータに包んでもよい。ただし、セパレータの酸化劣化を効率よく抑制するには、主リブおよび各ミニリブを有する面と正極板とを対面させることが望ましい。
【００３８】
主リブおよび各ミニリブがセパレータもしくは各ベース部の一方側の表面のみに設けられ、かつ第１ミニリブと第２ミニリブの先端が実質的に面一に配されている場合、セパレータの他方の表面は、全体的に実質的に平坦でもよい。このとき、第２ベース部の厚みと第１ミニリブの第２ベース部の表面からの高さとの合計寸法Ｔｈ１と、第３ベース部の厚みと第２ミニリブの第３ベース部の表面からの高さとの合計寸法Ｔｈ２は、０．５≦Ｔｈ１／Ｔｈ２≦１．０を満たしてもよい。更に、第１ベース部の厚みと主リブの第１ベース部の表面からの高さＨとの合計寸法ＴＨは、例えば、２．０≦ＴＨ／Ｔｈ１≦５．０を満たしてもよく、１．５≦ＴＨ／Ｔｈ２≦３．０を満たしてもよい。
【００３９】
なお、主要部と側部との境界は、側部の内側領域の最も主要部側に位置する第１ミニリブから、第１ミニリブのピッチｐ１の半分だけ主要部側の位置とすればよい。
【００４０】
次に、本発明の一実施形態に係る液式鉛蓄電池は、正極板と、負極板と、正極板および負極板の間に介在する上記セパレータと、電解液とを備える。ただし、正極板および負極板の幅は、いずれも、セパレータの主要部と一対の内側領域との合計幅よりも大きい。この場合、電極板の第１方向における最端部もしくは角部は、一対の内側領域と対向せず、一対の外側領域と対向する。各外側領域は、第３ベース部の厚みが第１および第２ベース部よりも大きいため、電極板の移動を制限する役割があり、内側領域に第１ミニリブが形成されている場合であっても、底部短絡が抑制されやすい。また、一対の側部の外側領域だけを電極板と対向させることで、鉛蓄電池の内部抵抗を極力小さく制限することができる。
【００４１】
鉛蓄電池の内部抵抗をより小さく制限してＩＳＳを想定した寿命試験において寿命性能を向上させるには、電極板とセパレータの側部の外側領域との重なりが小さいことが望ましく、正極板および負極板の幅を、いずれも主要部と一対の内側領域との合計幅の１３２％以下、更には１３０％以下、もしくは１２８％以下に設定することが望ましい。ただし、底部短絡を高度に抑制するには、電極板の第１方向における最端部を一定程度は一対の外側領域と対向させることが望ましい。よって、正極板および負極板の幅を、いずれも主要部と一対の内側領域との合計幅の１０１％以上、更には１０５％以上に設定することが望ましい。すなわち、正極板および負極板の幅は、例えば、主要部と一対の内側領域との合計幅の１０１％以上、１３５％以下であればよく、１０５％（もしくは１０１％）以上、１３０％以下であってもよく、１０５％以上、１２８％以下であってもよい。
【００４２】
内側領域の幅は、例えば１．５ｍｍ以上、１２ｍｍ以下であればよく、３ｍｍ以上、１０ｍｍ以下であってもよい。このように、電極板の最端部と対向する外側領域の近傍に十分な幅を有する内側領域を設けることで、セパレータの生産性が更に高められるだけでなく、第１ミニリブと第３ベース部とが協働的に作用し、底部短絡を抑制する効果や、酸化劣化を抑制する効果が更に高められる。
【００４３】
各ベース部の厚み、各リブの高さおよび各リブのピッチは、既化成で満充電状態の鉛蓄電池から取り出して洗浄し、真空乾燥（大気圧より低い圧力下で乾燥）したセパレータについて求めるものとする。具体的には、既化成の満充電状態の鉛蓄電池を解体し、セパレータを回収する。次に、回収したセパレータを純水中に１時間浸漬し、セパレータ中の硫酸を除去する。その後、セパレータを２５℃環境下で１６時間以上静置し、乾燥させる。乾燥後のセパレータを所定サイズに裁断して測定試料とすればよい。
【００４４】
以下、本発明の実施形態に係る液式鉛蓄電池用セパレータの具体例について、図面を参照しながら説明する。ただし、本発明は以下の実施形態に限定されるものではない。
【００４５】
図１に、本発明の一実施形態に係るセパレータ１００の外観の平面模式図（ａ）およびそのＩ−Ｉ線における断面模式図（ｂ）を示す。図２は、セパレータと一対の電極板との位置関係を示す平面模式図（ａ）およびそのII−II線における断面模式図（ｂ）である。
【００４６】
図１では明確ではないが、セパレータ１００は、袋状であり、袋の２倍の面積を有するシート状の微多孔膜を折り目１０１で二つ折りにした形状を有する。すなわち、シート状の微多孔膜は、折り目１０１によって互いに対面する第１部分１００Ａと第２部分１００Ｂとに区画されている。図１（ａ）および（ｂ）は、それぞれ第１部分１００Ａの平面模式図と断面模式図に対応する。なお、図示例の実施形態は、本発明の一態様に過ぎず、袋状ではないシート状のセパレータを負極板と正極板との間に挟んでもよい。
【００４７】
セパレータ１００は、正極板３および負極板２の大部分とそれぞれ対向する主要部１０３（幅Ｃ）と、折り目１０１と交わるように主要部１０３の両側に主要部１０３に隣接して設けられた側部の内側領域１０４（幅Ａ）と、内側領域１０４に隣接する外側領域１０５（幅Ｂ）とを有する。外側領域１０５の一部（最側部）は接合部１０５Ｓ（幅Ｓ）であり、二つ折りにすることで対面した接合部１０５Ｓ同士は互いに接合されている。
【００４８】
主要部１０３は、第１ベース部１０３ｂと、第１ベース部１０３ｂの一方側の表面（ここでは、袋の外側面。以下同様。）に設けられた複数の主リブ１０３ｒとを有する。
【００４９】
主要部１０３の第１方向Ｄ１における両端に位置する一対の側部の内側領域１０４は、第２ベース部１０４ｂと、第２ベース部１０４ｂの一方側の表面に設けられた複数の第１ミニリブ１０４ｒとを有する。
【００５０】
内側領域１０４の更に外側の外側領域１０５は、第３ベース部１０５ｂと、第３ベース部１０５ｂの一方側の表面に設けられた複数の第２ミニリブ１０５ｒとを有する。
【００５１】
主リブ１０３ｒ、第１ミニリブ１０４ｒおよび第２ミニリブ１０５ｒは、いずれもセパレータもしくは各ベース部の正極板３と対向する表面のみに設けられ、かつ第１ミニリブと第２ミニリブの先端は実質的に面一に配されている。セパレータの負極板２と対向する面は、全体的に実質的に平坦である。
【００５２】
図２において、負極板２および正極板３の幅（いずれもＥで表示する。）は、いずれもセパレータ１００の主要部１０３と一対の内側領域１０４との合計幅（Ｃ＋２Ａ）よりも大きく、各電極板の第１方向Ｄ１における最端部が外側領域１０５と僅かの幅ｄで対向している。これにより、底部短絡が高度に抑制されるだけでなく、鉛蓄電池の内部抵抗がより高度に低減され、ＩＳＳ寿命特性が向上する。重なり幅ｄは、袋状セパレータに電極板が収容されていない状態で測定した場合に、例えば０．５ｍｍ〜１２ｍｍの範囲とすることが望ましく、１ｍｍ〜１１ｍｍがより望ましく、２ｍｍ〜１０ｍｍがより望ましい。
【００５３】
なお、図示例とは異なり、主リブ１０３ｒおよび各ミニリブ１０４ｒ、１０５ｒは、各ベース部の負極板２と対向する表面（すなわち袋の内側）にも設けてもよい。また、主リブ１０３ｒおよび各ミニリブ１０４ｒ、１０５ｒを、各ベース部の負極板２と対向する表面だけに設けてもよい。
【００５４】
（セパレータの材質）
セパレータは、例えば、ポリオレフィンと、シリカ粒子と、造孔剤と、浸透剤（界面活性剤）とを含む樹脂組成物をシート状に押し出し成形した後、造孔剤を部分的に除去することにより得られる。造孔剤を除去することで、ポリオレフィンのマトリックス中に微細孔が形成される。
【００５５】
ポリオレフィンとしては、ポリエチレン、ポリプロピレンなどが好ましく、ポリエチレンがより好ましい。造孔剤としては、ポリマー粉末などの固形造孔剤および／またはオイル（鉱物オイル、合成オイル等）などの液状造孔剤を用い得る。セパレータ中のシリカ粒子量は、ポリオレフィン１００質量部あたり、例えば１２０質量部以上、２００質量部以下である。セパレータ中の造孔剤量は、経時的に変化するため、一概にはいえないが、ポリオレフィン１００質量部あたり、例えば３０質量部以上、６０質量部以下である。
【００５６】
各リブは、押出成形する際にシートに形成してもよく、樹脂組成物をシート状に成形した後または造孔剤を除去した後に、各リブに対応する溝を有するローラでシートを押圧することにより形成してもよい。
【００５７】
（電解液）
電解液は、硫酸を含む水溶液であり、Ｎａイオン、Ａｌイオン等を含んでもよい。電解液は、必要に応じてゲル化させてもよい。既化成で満充電状態の鉛蓄電池における電解液の２０℃における比重は、例えば、１．１０ｇ／ｃｍ3以上１．３５ｇ／ｃｍ3以下である。
【００５８】
（正極板）
鉛蓄電池の正極板には、ペースト式とクラッド式がある。
ペースト式正極板は、正極集電体と、正極電極材料とを具備する。正極電極材料は、正極集電体に保持されている。ペースト式正極板では、正極電極材料は、正極板から正極集電体を除いたものである。正極集電体は、負極集電体と同様に形成すればよく、鉛または鉛合金の鋳造や、鉛または鉛合金シートの加工により形成することができる。
【００５９】
クラッド式正極板は、複数の多孔質のチューブと、各チューブ内に挿入される芯金と、芯金が挿入されたチューブ内に充填される正極電極材料と、複数のチューブを連結する連座とを具備する。クラッド式正極板では、正極電極材料は、正極板から、チューブ、芯金、および連座を除いたものである。
【００６０】
正極集電体に用いる鉛合金としては、耐食性および機械的強度の点で、Ｐｂ−Ｃａ系合金、Ｐｂ−Ｃａ−Ｓｎ系合金が好ましい。正極集電体は、組成の異なる鉛合金層を有してもよく、合金層は複数でもよい。芯金には、Ｐｂ−Ｃａ系合金やＰｂ−Ｓｂ系合金を用いることが好ましい。
正極電極材料は、酸化還元反応により容量を発現する正極活物質（二酸化鉛もしくは硫酸鉛）を含む。正極電極材料は、必要に応じて、他の添加剤を含んでもよい。
【００６１】
未化成のペースト式正極板は、負極板の場合に準じて、正極集電体に、正極ペーストを充填し、熟成、乾燥することにより得られる。その後、未化成の正極板を化成する。正極ペーストは、鉛粉、添加剤、水、硫酸を練合することで調製される。
クラッド式正極板は、芯金が挿入されたチューブに鉛粉または、スラリー状の鉛粉を充填し、複数のチューブを連座で結合することにより形成される。
【００６２】
（負極板）
鉛蓄電池の負極板は、負極集電体と、負極電極材料とで構成されている。負極電極材料は、負極板から負極集電体を除いたものである。負極集電体は、鉛（Ｐｂ）または鉛合金の鋳造により形成してもよく、鉛または鉛合金シートを加工して形成してもよい。加工方法としては、例えば、エキスパンド加工や打ち抜き（パンチング）加工が挙げられる。負極集電体として負極格子を用いると、負極電極材料を担持させ易いため好ましい。
【００６３】
負極集電体に用いる鉛合金は、Ｐｂ−Ｓｂ系合金、Ｐｂ−Ｃａ系合金、Ｐｂ−Ｃａ−Ｓｎ系合金のいずれであってもよい。これらの鉛もしくは鉛合金は、更に、添加元素として、Ｂａ、Ａｇ、Ａｌ、Ｂｉ、Ａｓ、Ｓｅ、Ｃｕなどからなる群より選択された少なくとも１種を含んでもよい。
【００６４】
負極電極材料は、酸化還元反応により容量を発現する負極活物質（鉛もしくは硫酸鉛）を含んでおり、防縮剤、カーボンブラックのような炭素質材料、硫酸バリウムなどを含んでもよく、必要に応じて、他の添加剤を含んでもよい。
【００６５】
充電状態の負極活物質は、海綿状鉛であるが、未化成の負極板は、通常、鉛粉を用いて作製される。
【００６６】
負極板は、負極集電体に、負極ペーストを充填し、熟成および乾燥することにより未化成の負極板を作製し、その後、未化成の負極板を化成することにより形成できる。負極ペーストは、鉛粉と有機防縮剤および必要に応じて各種添加剤に、水と硫酸を加えて混練することで作製する。熟成工程では、室温より高温かつ高湿度で、未化成の負極板を熟成させることが好ましい。
【００６７】
化成は、鉛蓄電池の電槽内の硫酸を含む電解液中に、未化成の負極板を含む極板群を浸漬させた状態で、極板群を充電することにより行うことができる。ただし、化成は、鉛蓄電池または極板群の組み立て前に行ってもよい。化成により、海綿状鉛が生成する。
【００６８】
（繊維マット）
鉛蓄電池は、さらに、正極板と負極板との間に介在する繊維マットを備えていてもよい。繊維マットは、セパレータとは異なり、シート状の繊維集合体を含む。このような繊維集合体としては、電解液に不溶な繊維が絡み合ったシートが使用される。このようなシートには、例えば、不織布、織布、編み物などがある。繊維マットの例えば６０質量％以上が繊維で形成されている。
【００６９】
繊維としては、ガラス繊維、ポリマー繊維、パルプ繊維などを用いることができる。ポリマー繊維の中では、ポリオレフィン繊維が好ましい。
【００７０】
図３は、本発明の一実施形態に係る液式鉛蓄電池の外観と内部構造を示す一部切り欠き斜視図である。
鉛蓄電池１は、極板群１１と電解液（図示せず）とを収容する電槽１２を具備する。電槽１２内は、隔壁１３により、複数のセル室１４に仕切られている。各セル室１４には、極板群１１が１つずつ収納されている。電槽１２の開口部は、負極端子１６および正極端子１７を具備する蓋１５で閉じられる。蓋１５には、セル室毎に液口栓１８が設けられている。補水の際には、液口栓１８を外して補水液が補給される。液口栓１８は、セル室１４内で発生したガスを電池外に排出する機能を有してもよい。
【００７１】
極板群１１は、それぞれ複数枚の負極板２および正極板３を、セパレータ４を介して積層することにより構成されている。ここでは、負極板２を収容する袋状のセパレータ４を示すが、セパレータの形態は特に限定されない。電槽１２の一方の端部に位置するセル室１４では、複数の負極板２を並列接続する負極棚部６が貫通接続体８に接続され、複数の正極板３を並列接続する正極棚部５が正極柱７に接続されている。正極柱７は蓋１５の外部の正極端子１７に接続されている。電槽１２の他方の端部に位置するセル室１４では、負極棚部６に負極柱９が接続され、正極棚部５に貫通接続体８が接続される。負極柱９は蓋１５の外部の負極端子１６と接続されている。各々の貫通接続体８は、隔壁１３に設けられた貫通孔を通過して、隣接するセル室１４の極板群１１同士を直列に接続している。
【００７２】
以下、各分析方法について説明する。
なお、本明細書中、鉛蓄電池の満充電状態とは、ＪＩＳ  Ｄ  ５３０１:２００６の定義によって定められる。より具体的には、鉛蓄電池を、定格容量に記載の数値の１／２０の電流で、１５分ごとに測定した充電中の端子電圧または温度換算した電解液密度が３回連続して一定値（小数点３位まで）を示すまで充電した状態を満充電状態とする。なお、充電は、鉛蓄電池の電解液が規定の液面まで満たされた状態で行われる。
【００７３】
満充電状態の鉛蓄電池は、既化成の鉛蓄電池を満充電したものをいう。鉛蓄電池の満充電は、化成後であれば、化成直後でもよく、化成から時間が経過した後に行ってもよい（例えば、化成後で、使用中（好ましくは使用初期）の鉛蓄電池を満充電してもよい）。使用初期の電池とは、使用開始後、それほど時間が経過しておらず、ほとんど劣化していない電池をいう。
【００７４】
（１）底部耐短絡性
定格電圧１２Ｖの鉛蓄電池を準備し、各鉛蓄電池に対して、ＪＩＳ−Ｄ−５３０１（２００６）に沿って高温過充電寿命試験を行った。具体的には以下の手順により行った。
１）７５℃の雰囲気下で、２５Ａ×２４０秒間の放電と、１４．８Ｖ×６００秒間の充電とを４８０サイクル繰り返した。
２）７５℃の雰囲気下で５６時間放置した後、コールドクランキング電流で３０秒間放電した。
３）２５℃の雰囲気下で鉛蓄電池の電解液の上限ラインまで補水を行った。
４）実車両搭載時を想定し、振動による正極電極材料の脱落によるセパレータへの接触、酸化劣化への影響を評価するため、通常の２５℃雰囲気下で以下の条件で振動試験を実施した。
・加速度：３Ｇ
・振動方向：上下振動
・周波数：１０Ｈｚ〜３３Ｈｚ
・スウィープ時間：１０ｍｉｎ
・振動時間：１ｈ
５）７５℃の雰囲気下で２４時間放置した。
６）上記３）のコールドクランキング電流放電時の放電電圧が７．２Ｖ未満になるまで上記１）〜５）を繰り返した。上記放電電圧が７．２Ｖ未満になったときの上記１）〜５）の繰り返し回数を高温過充電寿命の指標とした。
７）寿命試験後の電池を分解し、劣化モードを確認するため、セパレータの底部を目視し、底部短絡の痕跡を確認した。底部短絡による変色、亀裂、穴が視認されない場合を○、視認される場合を×とした。
【００７５】
（２）ＩＳＳ寿命
各鉛蓄電池に対して、以下の要領でアイドリングストップ（ＩＳＳ）寿命試験を実施した。
５℃の雰囲気下で、３００Ａ×１．０秒間の放電と、２５Ａ×２５秒間の放電と、１４．０Ｖ×３０秒間の充電とのサイクル（サイクルＡ）を３０サイクル繰り返す毎に６ｈの微小電流（２０ｍＡ）放電をした。なお、微小電流放電は、エンジン停止時の暗電流放電を模擬している。３０回のサイクルＡと６ｈの微小電流放電とのサイクル（サイクルＢ）を繰り返し、３００Ａ放電時の放電電圧が７．２Ｖ未満になった時点を寿命とした。寿命までのサイクルＢの回数を寿命とした。各電池の結果を指数で示す。数値が大きいほど、ＩＳＳ寿命に優れている。
【００７６】
（３）セパレータ生産性
製造直後のロール状のセパレータから所定の長さに裁断したセパレータ３０００枚を観測し、裁断したセパレータに穴あきがないか確認し、裁断したセパレータに穴あきが無い場合を○、３０００枚中１枚でも穴あきが発生した場合を△とした。
【００７７】
以下、本発明を実施例および比較例に基づいて具体的に説明するが、本発明は以下の実施例に限定されるものではない。
【００７８】
《鉛蓄電池Ａ１〜Ａ３１およびＢ１〜Ｂ５》
（１）負極板の作製
鉛酸化物、カーボンブラック、硫酸バリウム、リグニン、補強材（合成樹脂繊維）、水および硫酸を混合して負極ペーストを調製した。負極ペーストをアンチモンフリーのＰｂ−Ｃａ−Ｓｎ系合金製のエキスパンド格子の網目部に充填し、熟成、乾燥し、幅１００ｍｍ、高さ１１０ｍｍ、厚さ１．３ｍの未化成の負極板を得た。カーボンブラック、硫酸バリウム、リグニンおよび合成樹脂繊維の量は、既化成の満充電の状態で測定したときに、それぞれ０．３質量％、２．１質量％、０．１質量％および０．１質量％になるように調節した。
【００７９】
（２）正極板の作製
鉛酸化物、補強材である合成樹脂繊維、水および硫酸を混合して正極ペーストを調製した。正極ペーストをアンチモンフリーのＰｂ−Ｃａ−Ｓｎ系合金製のエキスパンド格子の網目部に充填し、熟成、乾燥し、幅１００ｍｍ、高さ１１０ｍｍ、厚さ１．６ｍｍの未化成の正極板を得た。
【００８０】
（３）セパレータ
ポリエチレン１００質量部と、シリカ粒子１６０質量部と、造孔剤（パラフィン系オイル）８０質量部と、微量の浸透剤を含む樹脂組成物を調製した。樹脂組成物を、第２方向Ｄ２に延在するシート状に押し出し成形した後、造孔剤を部分的に除去することにより、表１に示すように、第１ベース部の厚みＴ１（＝第２ベース部の厚みＴ２）と第３ベース部の厚みＴ３を変化させて、様々なリブパターンを有する長尺微多孔膜を準備した。その後、長尺微多孔膜を第２方向Ｄ２と直交する第１方向Ｄ１に切断して、袋状セパレータに適合する所定長さの微多孔膜片を得た。
【００８１】
微多孔膜片は、Ｔ１＝Ｔ２を満たす。主リブおよび各ミニリブはセパレータの一方側の表面のみに設け、かつ第１ミニリブと第２ミニリブの先端は実質的に面一にした。セパレータの他方側の表面は、全体的に実質的に平坦とした。よって、Ｔ２およびｈ１の合計Ｔｈ１とＴ３およびｈ２の合計Ｔｈ２は、Ｔｈ１＝Ｔｈ２を満たす。
【００８２】
主リブの高さＨおよび第１ミニリブの高さｈ１は、それぞれＨ＝０．５ｍｍおよびｈ１＝０．１３ｍｍとした。よって、Ｈ／ｈ１＝３．９である。
【００８３】
主リブの幅ａ、第１ミニリブの幅ｂ１および第２ミニリブの幅ｂ２は、それぞれａ＝０．９ｍｍ、ｂ１＝ｂ２＝０．３ｍｍとした。
【００８４】
主リブのピッチＰ、第１ミニリブのピッチｐ１および第２ミニリブのピッチｐ２は、それぞれＰ＝９．８ｍｍ、ｐ１＝ｐ２＝１．０ｍｍとした。よって、Ｐ／ｐ１＝Ｐ／ｐ２＝９．８である。
【００８５】
主要部の幅Ｃ、側部の内側領域の幅Ａおよび側部の外側領域の幅Ｂは、それぞれ７５ｍｍ、５ｍｍおよび１５ｍｍであり、セパレータ全体の幅Ｗ（Ｃ＋２Ａ＋２Ｂ）は１１５ｍｍである。
【００８６】
未化成の各負極板を、袋状セパレータに収容した。正極板および負極板の幅（Ｅ）はいずれも同じであり、電極幅は、セパレータの主要部Ｃと一対の内側領域Ａとの合計幅（Ｃ＋２Ａ）の１１８％に設定した。袋状のセパレータに負極板が収容されていない状態で測定した場合、電極板の端部と外側領域との重なり幅ｄは７ｍｍになる。
【００８７】
なお、電池Ｂ１〜Ｂ４では、第２ミニリブのみを設け、第１ミニリブは設けなかった。また、電池Ｂ３、Ｂ４では、第２ベース部に主リブを設けた。つまり、電池Ｂ３、Ｂ４では、主要部が側部の内側領域に対応する部位まで延長されている。
【００８８】
なお、セパレータの上記各部の寸法は、鉛蓄電池の作製前のセパレータについて求めた値であるが、作製後の鉛蓄電池から取り出したセパレータについて既述の手順で測定した値とほぼ同じである。
【００８９】
次に、シート状の微多孔膜片を、各リブが外側に配置されるように、二つ折りにして袋を形成し、端部に接合部を形成し、図１、２に示すような袋状セパレータＡ１〜Ａ３１（実施例）およびＢ１〜Ｂ５（比較例）を得た。
【００９０】
（４）鉛蓄電池の作製
セル当たり袋状セパレータに収容された未化成の負極板７枚と未化成の正極板６枚とで極板群を形成した。正極板の耳同士および負極板の耳同士をそれぞれキャストオンストラップ（ＣＯＳ）方式で正極棚部および負極棚部と溶接した。極板群をポリプロピレン製の電槽に挿入し、電解液を注液して、電槽内で化成を施して、定格電圧１２Ｖおよび定格容量が３０Ａｈ（定格容量に記載の数値の１／５の電流で放電するときの容量）の液式の鉛蓄電池Ａ１〜Ａ３１およびＢ１〜Ｂ５を組み立てた。なお、電槽内では６個の極板群が直列に接続されている。
【００９１】
化成後の電解液の２０℃における比重は１．２８５であった。
［評価１］
既述の手順で、底部耐短絡性、ＩＳＳ寿命および生産性を評価した。結果を表１に示す。
【００９２】
【表１】
2020161409.tif 000003
【００９３】
表１において、第１および第２ベース部よりも厚みの大きい第３ベース部を有し、かつ第２ベース部に第１ミニリブを有する電池Ａ１〜Ａ３１は、いずれも底部短絡が確認されず、耐短絡性が高いことがわかる。第１ミニリブは、第２ベース部の酸化劣化を抑制する作用に加え、第２ベース部と第３ベース部との境界付近に印加される応力を分散させるとともに第２ベース部への圧迫を抑制する作用を有する。しかも、第３ベース部は、鉛蓄電池が横方向に振動する際の電極板の移動を制限するため、セパレータに与えられる負荷が低減される。このようなメカニズムによって、底部耐短絡性が高められるものと考えられる。
【００９４】
一方、第１および第２ベース部よりも厚みの大きい第３ベース部の無い電池Ｂ１では底部短絡が生じている。これは、鉛蓄電池が振動する際の電極板の移動衝撃が大きいためと考えられる。また、厚みの大きい第３ベース部がある場合でも、第１ミニリブが無い場合には、第２ベース部の酸化劣化や応力の集中による底部短絡を抑制できないことがわかる（電池Ｂ２）。この点は、第１ミニリブの代わりに大きい主リブを設けた（すなわち、側部の内側領域が無い）電池Ｂ３、Ｂ４も同様であると考えられる。
【００９５】
なお、第３ベース部の厚みが０．３５ｍｍを超える電池Ａ１０、Ａ１１、Ａ１９〜Ａ２１、Ａ２９〜Ａ３１の場合、セパレータの生産性が低下する傾向が見られ、ＩＳＳ寿命もやや低下している。よって、第３ベース部の厚みは０．３５ｍｍ以下が望ましく、ＩＳＳ寿命も考慮すると、０．３３０ｍｍ以下が望ましいといえる。
【００９６】
《鉛蓄電池Ａ３２〜Ａ３４およびＢ６》
次に、正極板および負極板の各端部と外側領域との重なり幅ｄを変更するために、側部の幅（Ａ＋Ｂ）は一定として、外側領域Ｂの幅に対する内側領域Ａの幅の割合（Ａ／Ｂ比）を表１に示すように変更したこと以外、実施例１と同様にセパレータおよび鉛蓄電池を作製し、評価した。なお、表２におけるＩＳＳ寿命を示す指数の基準は、表１と同じである。結果を表２に示す。
【００９７】
電池Ｂ６は、外側領域の幅Ｂに対する内側領域の幅Ａの割合（Ａ／Ｂ比）が０で、第２ベース部を有さず、側部は幅広の第３ベース部と第２ミニリブのみを有するといえる。
【００９８】
【表２】
2020161409.tif 000004
【００９９】
表２より、側部の外側領域（すなわち第３ベース部）と電極板の端部との僅かな重なり幅ｄが、予想外にＩＳＳ寿命に影響を与えることが理解できる。重なり幅ｄが１２．５ｍｍの場合に比べ、１２ｍｍ以下の場合にＩＳＳ寿命が顕著に向上している。なお、それ以上に重なり幅ｄを低減すればＩＳＳ寿命は更に向上するが、向上幅は次第に小さくなる傾向が見られる。
【産業上の利用可能性】
【０１００】
本発明に係る液式鉛蓄電池用セパレータは、例えばＩＳＳ車用の鉛蓄電池として適している。また、本発明に係る液式鉛蓄電池用セパレータは、様々な車両（自動車、バイクなど）の始動用電源、電動車両（フォークリフトなど）などの産業用蓄電装置などの電源にも好適に利用できる。
【符号の説明】
【０１０１】
１：鉛蓄電池、２：負極板、３：正極板、４,１００：セパレータ、５：正極棚部、６：負極棚部、７：正極柱、８：貫通接続体、９：負極柱、１１：極板群、１２：電槽、１３：隔壁、１４：セル室、１５：蓋、１６：負極端子、１７：正極端子、１８：液口栓、１００Ａ：第１部分、１００Ｂ：第２部分、１０１：折り目、１０３：主要部、１０３ｂ：第１ベース部、１０３ｒ：主リブ、１０４：内側領域、１０４ｂ：第２ベース部、１０４ｒ：第１ミニリブ、１０５：外側領域、１０５ｂ：第３ベース部、１０５ｒ：第２ミニリブ、１０５ｓ：接合部
【図１】
2020161409.tif 000005
【図２】
2020161409.tif 000006
【図３】
2020161409.tif 000007